(57)【要約】【課題】  従来技術では達成できなかった、ポリエステル繊維コードとゴムとの接着性が改善され、かつコードおよびホース製造時に発生する樹脂カスが生産上問題とならないレベルまで減少したゴム補強用ポリエステル繊維コード。【解決手段】  ポリエステル繊維が、少なくとも（Ａ）ポリエポキシド化合物、（Ｂ）ゴムラテックス、（Ｃ）クロロ変性レゾルシンの３種を含む第１処理剤によって被覆され、さらにその外層としてレゾルシン・ホルマリン・ゴムラテックス（ＲＦＬ）を含む第２処理剤によって被覆されてなるゴム補強用ポリエステル繊維コードであって、かつ、第１処理剤に含まれる（Ｃ）クロロ変性レゾルシンが、第１処理剤の固形分１００重量％に対して、０．２〜１０重量％であることを特徴とするゴム補強用ポリエステル繊維コード。【選択図】なし【特許請求の範囲】
【請求項１】
ポリエステル繊維が、少なくとも（Ａ）ポリエポキシド化合物、（Ｂ）ゴムラテックス、（Ｃ）クロロ変性レゾルシンの３種を含む第１処理剤によって被覆され、さらにその外層としてレゾルシン・ホルマリン・ゴムラテックス（ＲＦＬ）を含む第２処理剤によって被覆されてなるゴム補強用ポリエステル繊維コードであって、かつ、第１処理剤に含まれる（Ｃ）クロロ変性レゾルシンが、第１処理剤の固形分１００重量％に対して、０．２〜１０重量％であることを特徴とするゴム補強用ポリエステル繊維コード。
【請求項２】
前記第１処理剤に含まれる（Ｂ）ゴムラテックスが、第１処理剤の固形分１００重量％に対して３０〜７０重量％であることを特徴とする請求項１に記載のゴム補強用ポリエステル繊維コード。
【請求項３】
前記第１処理剤に含まれる（Ｃ）クロロ変性レゾルシンが、第１処理剤の固形分１００重量％に対して０．５〜５重量％であることを特徴とする請求項１〜２に記載のゴム補強用ポリエステル繊維コード。
【請求項４】
前記第１処理剤に含まれる（Ａ）ポリエポキシド化合物が、第１処理剤の固形分１００重量％に対して３０〜７０重量％であることを特徴とする請求項１〜３に記載のゴム補強用ポリエステル繊維コード。
【請求項５】
前記第１処理剤に含まれるゴムラテックスが、１種以上のゴムラテックスが混合されてなるものであり、ゴムラテックスの全固形分１００重量％に対して、スチレンーブタジエンゴムラテックスが５０〜１００重量％含まれることを特徴とする請求項１〜４に記載のゴム補強用ポリエステル繊維コード。
【請求項６】
前記第１処理剤に含まれる（Ａ）ポリエポキシド化合物、（Ｂ）ゴムラテックス、（Ｃ）クロロ変性レゾルシンの３種の合計が、第１処理剤の固形分１００重量％に対して８５〜１００重量％であることを特徴とする請求項１〜５に記載のゴム補強用ポリエステル繊維コード。
【発明の詳細な説明】
【技術分野】
【０００１】
本発明は、ホース補強用ポリエステル繊維コードに関する。詳しくは、エチレン・α−オレフィン・非共役ジエン共重合体ゴム配合物（以下、「ＥＰＤＭ系ゴム」という）との接着性が良好であり、かつ、コード製造時の工程通過性、すなわち、ポリエステル繊維コード表面の処理剤の脱落を改善したホース補強用ポリエステル繊維コードに関する。また、カシメ部の耐液漏れ性に優れたホースや耐疲労性に優れたホースを提供可能とするホース補強用ポリエステル繊維コードに関する。
【背景技術】
【０００２】
従来、ポリエチレンテレフタレート繊維で代表されるポリエステル繊維は、強度、モジュラスが大きく、伸度、クリープが小さく、かつ耐疲労性に優れている等の物理的特性を有しており、ゴムホース用の補強用繊維として従来から使用されている。ところが、ポリエステル繊維自身の表面が不活性なことから、ゴムとの接着性に乏しいという問題を有している。また、近年、自動車ブレーキホースに使用されるホース分野においては、高温特性に優れたＥＰＤＭ系ゴムが主に使用されているが、該ゴムは、化学構造に二重結合が少なく、反応性に乏しいという問題を有している。このため、ポリエステル繊維コードとＥＰＤＭ系ゴムとの接着性を改良する手法が種々検討されている。
【０００３】
一方で、接着剤処理を施すコード製造工程において、接着剤処理されたコードがガイド類と摩擦する際に、接着剤の脱落、ガイド類への付着、飛散が生じ、生産性や作業環境を損なうという問題も提起されている。
【０００４】
また、繊維コードを自動車ブレーキホースや、カーエアコンホースなどのホースの補強材として使用する場合、ホースが熱老化することや、ホースが繰り返し高温から低温までのヒートサイクルに曝される等により、金具でホースをカシメた部分からの液漏れを起こしやすいという問題を有している。
【０００５】
さらには、自動車ブレーキホースなど過酷な条件下で使用され、的確な応力伝達が求められる用途においては、実用的な耐疲労性を有することが強く要求される。
【０００６】
上記問題を解決する試みとしては、予めポリエポキシド化合物が付着されたポリエチレンナフタレート繊維に撚糸を施すか、またはポリエチレンナフタレート繊維に撚糸を施してからポリエポキシド化合物が付着された繊維コードに、レゾルシン、ホルマリン、ゴムラテックス（ＲＦＬ）、ブロックドイソシアネート化合物、およびクロロ変性レゾルシンを含有する処理剤を付与する手法が開示されている（特許文献１）。
【０００７】
また、クロロ変性レゾルシンを含む処理液、ブロックドイソシアネート化合物を含む処理液、エポキシ化合物を含む処理液、ＲＦＬ混合液の４者を組み合わせて１段または２段以上の多段処理する手法が開示されている（特許文献２）。
【０００８】
さらには、ポリエポキシド化合物を予め付与したポリエステル繊維に、特定の組成のレゾルシン・ホルマリン・ゴムラテックスおよびクロロフェノール化合物を含む処理剤で処理する手法が開示されている（特許文献３）。
【先行技術文献】
【特許文献】
【０００９】
【特許文献１】特開２００４−３１６０２７号公報
【特許文献２】特開２００６−２３２７号公報
【特許文献３】特開２００８−７９２９号公報
【発明の概要】
【発明が解決しようとする課題】
【００１０】
しかし、上記の手法では、ＥＰＤＭ系ゴムとの接着性、製造工程での良好な工程通過性、耐液漏れ性、耐疲労性を同時に満足するホース補強用ポリエステル繊維コードは得られないのが現状である。
【００１１】
本発明は、かかる従来技術の背景に鑑み、エチレン・α−オレフィン・非共役ジエン共重合体ゴム配合物（ＥＰＤＭ系ゴム）との接着性が良好であり、かつ、コード製造時の工程通過性（ポリエステル繊維コード表面の接着剤の脱落）を改善し、カシメ部での耐液漏れ性良好なホース補強用ポリエステル繊維コードを提供せんとするものである。さらには耐疲労性に優れたホースを提供可能とするホース補強用ポリエステル繊維コードを提供せんとするものである。
【課題を解決するための手段】
【００１２】
本発明は、かかる課題を解決するために、次のような手段を採用するものである。
【００１３】
（１）ポリエステル繊維が、少なくとも（Ａ）ポリエポキシド化合物、（Ｂ）ゴムラテックス、（Ｃ）クロロ変性レゾルシンの３種を含む第１処理剤によって被覆され、さらにその外層としてレゾルシン・ホルマリン・ゴムラテックス（ＲＦＬ）を含む第２処理剤によって被覆されてなるホース補強用ポリエステル繊維コードであって、かつ、第１処理剤に含まれる（Ｃ）クロロ変性レゾルシンが、第１処理剤の固形分１００重量％に対して、０．２〜１０重量％であることを特徴とするゴム補強用ポリエステル繊維コード。
【００１４】
（２）前記第１処理剤に含まれる（Ｂ）ゴムラテックスが、第１処理剤の固形分１００重量％に対して３０〜７０重量％であることを特徴とする上記（１）に記載のホース補強用ポリエステル繊維コード。
【００１５】
（３）前記第１処理剤に含まれる（Ｃ）クロロ変性レゾルシンが、第１処理剤の固形分１００重量％に対して０．５〜５重量％であることを特徴とする上記（１）〜（２）に記載のホース補強用ポリエステル繊維コード。
【００１６】
（４）前記第１処理剤に含まれる（Ａ）ポリエポキシド化合物が、第１処理剤の固形分１００重量％に対して３０〜７０重量％であることを特徴とする上記（１）〜（３）に記載のホース補強用ポリエステル繊維コード。
【００１７】
（５）前記第１処理剤に含まれるゴムラテックスが、１種以上のゴムラテックスが混合されてなるものであり、ゴムラテックスの全固形分１００重量％に対して、スチレンーブタジエンゴムラテックスが５０〜１００重量％含まれることを特徴とする上記（１）〜（４）に記載のホース補強用ポリエステル繊維コード。
【００１８】
（６）前記第１処理剤に含まれる（Ａ）ポリエポキシド化合物、（Ｂ）ゴムラテックス、（Ｃ）クロロ変性レゾルシンの３種の合計が、第１処理剤の固形分１００重量％に対して８５〜１００重量％であることを特徴とする（１）〜（５）に記載のホース補強用ポリエステル繊維コード。
【００１９】
すなわち、本発明は、第１処理剤にポリエポキシド化合物とゴムラテックスとクロロ変性レゾルシンを含有し、且つ、クロロ変性レゾルシンの量を極めて限られた範囲に制御することによって、従来ホース補強用ポリエステル繊維コードにおいてどうしても達成できなかった、ＥＰＤＭ系ゴムとの接着性、製造工程での良好な工程通過性、耐液漏れ性および耐疲労性の全ての特性を同時に満足することを可能にしたものである。
【発明の効果】
【００２０】
本発明によれば、エチレン・α−オレフィン・非共役ジエン共重合体ゴム配合物（ＥＰＤＭ系ゴム）との接着性が良好であり、かつ、コード製造時の工程通過性（ポリエステル繊維コード表面のＲＦＬの脱落）を改善し、かつカシメ部での耐液漏れ性および耐疲労性の良好なホース補強用ポリエステル繊維コードを提供することができる。
【図面の簡単な説明】
【００２１】
【図１】図１は繊維コードの工程通過性を評価する金属間走行摩擦試験機を示す模式図である。
【発明を実施するための形態】
【００２２】
本発明のホース補強用ポリエステル繊維コード（以下コードと称す）は、自動車用ホース、特に自動車ブレーキホース用途として、産業上実用的なコードを創出すべく、鋭意検討した結果、ＥＰＤＭ系ゴムとの良好な接着性、ホース製造時のコードからのＲＦＬ接着剤の脱落の少ない良好な工程通過性、カシメ部での耐液漏れ性を兼ね備えたホース補強用ポリエステル繊維コードを得るに至ったものである。
【００２３】
以下、本発明を詳細に説明する。
【００２４】
本発明で用いるポリエステル繊維は、ジカルボン酸とグリコール成分とからなるポリエステルからなり、特にテレフタール酸とエチレングリコールからなるポリエチレンテレフタレートが好ましい。
【００２５】
本発明のホース補強用ポリエステル繊維コードは、高強度、高タフネス、高弾性率、低収縮、高耐疲労性等の優れた機械的特性をおよび高接着性を有するため、本発明で用いるポリエステル繊維は、以下の特性を有することが好ましい。
（１）固有粘度（ＩＶ）＝０.７〜１.２、より好ましくは０.８〜１.１  
（２）カルボキシル末端基（ＣＯＯＨ）＝１０〜３０ｅｑ／ｔ、より好ましくは１２〜２５ｅｑ／ｔ
（３）ジエチレングリコール（ＤＥＧ）の含有量＝０.５〜１.５重量％、好ましくは０.５〜１.２重量％
（４）強度（Ｔ）＝６.０〜１０.０ｃＮ／ｄｔｅｘ、より好ましくは７.０〜９.０ｃＮ／ｄｔｅｘ
（５）伸度（Ｅ）＝８〜２０％、より好ましくは１０〜１６％
（６）中間伸度（ＭＥ）＝４.０〜６.５％、より好ましくは４.５〜６.０％
（７）乾熱収縮率（ΔＳ１５０℃）＝２.０〜１２.０％、より好ましくは３.０〜１０.０％
【００２６】
本発明のホース補強用ポリエステル繊維コードに用いるポリエステル繊維が特に化学的耐久性を有するためには、粘度が高く、カルボキシル末端基が少なく、ジエチレングリコールが少ないことが有利である。
【００２７】
本発明で用いるポリエステル繊維は、繊度、フィラメント数、断面形状等の制約を受けないが、通常、２００〜５０００ｄｔｅｘ、３０〜１０００フィラメント、円断面糸が用いられ、２５０〜３０００ｄｔｅｘ、５０〜５００フィラメント、円断面糸が好ましい。
【００２８】
本発明の第１処理剤には、接着性や耐液漏れ性を向上させる観点から、（Ａ）ポリエポキシド化合物を混合することが必要である。
【００２９】
本発明において処理剤として使用するポリエポキシド化合物は、一分子中に少なくとも２個以上のエポキシ基を、ポリエポキシド化合物１００ｇあたり０．１ｇ当量以上含有する化合物を挙げることができる。具体的には、ペンタエリスリトール、エチレングリコール、ポリエチレングリコール、プロピレングリコール、グリセロール、ソルビトールなどの多価アルコール類とエピクロルヒドリンの如きハロゲン含有エポキシド類との反応生成物、過酸化または過酸化水素などで不飽和化合物を酸化して得られるポリエポキシド化合物、すなわち、３，４−エポキシシクロヘキシルメチル−３，４−エポキシシクロヘキセンカルボキリレート、ビス（３，４−エポキシ−６−メチル−シクロヘキシルメチル）アジペート、フェノールノボラック型、ハイドロキノン型、ビフェニル型、ビスフェノールＳ型、臭素化ノボラック型、キシレン変性ノボラック型、フェノールグリオキザール型、トリスオキシフェニルメタン型、トリスフェノールＰＡ型、ビスフェノール型のポリエポキシド等の芳香族ポリエポキシド等が挙げられる。特に好ましいのは、ソルビトールグリシジルエーテル型やクレゾールノボラック型のポリエポキシドである。
【００３０】
第１処理剤の全固形分１００重量％に対して、（Ａ）ポリエポキシド化合物は３０〜７０重量％含むことが好ましく、３５〜６５重量％含むことがより好ましい。３０重量％より少ないと接着力や耐液漏れ性および工程通過性が低下する可能性があり、７０重量％より多いとやはり接着力や耐液漏れ性が低下する可能性や耐疲労性が低下する可能性がある。
【００３１】
本発明の第１処理剤には、接着性や耐液漏れ性を向上させる観点から、（Ｂ）ゴムラテックスを混合することが必要である。
【００３２】
本発明において処理剤として使用するゴムラテックスとしては、天然ゴムラテックス、スチレン−ブタジエンゴムラテックス、アクリロニトリル−ブタジエンゴムラテックス、クロロプレンゴムラテックスおよびビニルピリジン−スチレン−ブタジエンゴムラテックス、ポリブタジエンラテックス、エチレン−プロピレン−非共役ジエン系三元共重合体ゴムラテックスなどが挙げられ、これらを単独または混合して使用することができるが、工程通過性および接着性の点から、ゴムラテックスの全固形分１００重量％のうち、スチレン−ブタジエンゴムラテックスが５０〜１００重量％を占めるゴムラテックスが好ましく、６０〜１００重量％含むことがより好ましい。５０重量％よりも少ないと工程通過性や耐液漏れ性が悪化する可能性がある。
【００３３】
第１処理剤の全固形分１００重量％に対して、（Ｂ）ゴムラテックスは３０〜７０重量％含むことが好ましく、３５〜６５重量％含むことがより好ましい。３０重量％より少ないと接着力や耐液漏れ性が低下する可能性があり、７０重量％より多いとやはり接着力や耐液漏れ性が低下する可能性がある。
【００３４】
本発明の第１処理剤には、接着性や工程通過性を向上させる観点から、（Ｃ）クロロ変性レゾルシンを混合することが必要である。本発明で用いるクロロ変性レゾルシンとは、下記一般式で表される化合物である。
【００３５】
【化１】
2014065996.tif 000002
【００３６】
ただし、式中のＷはＣＨ２、またはＳ、Ｓ−Ｓを、Ｘ、Ｙの少なくとも一部はＣｌを示し、残りはＢｒ、Ｉ、Ｈ、ＯＨおよびＣ１〜Ｃ６のアルキル基から選ばれた基を示し、ｍは１〜１５の整数である。なお上記式の少なくとも一部にレゾルシン骨格を含むものとする。上記式で示されるクロロ変性レゾルシンは、ハロゲン化フェノール化合物とホルムアルデヒド、任意成分としてその他のフェノール化合物との初期縮合物、硫黄変性レゾルシンとホルムアルデヒド、任意成分としてその他のフェノール化合物との初期縮合物またはハロゲン化硫黄変性レゾルシンとホルムアルデヒド、任意成分としてその他のフェノール化合物との初期縮合物であり、原料の少なくとも一部に塩素の置換基を有する原料、レゾルシン骨格を有する原料を用いて得られる（１種の原料において塩素の置換基とレゾルシン骨格を有していてもよい）ものである。
【００３７】
これらクロロ変性レゾルシンの調整方法は特に限定されないが、例えば、塩素の置換基を有するハロゲン化フェノールとして、パラクロロフェノール、オルソクロロフェノールなどが出発原料として挙げられ、なかでもパラクロロフェノールが好ましく挙げられる。これらの他、パラブロモフェノール、パラヨウドフェノール、レゾルシン、オルソクレゾール、パラクレゾール、パラターシャルブチルフェノールおよび２，５−ジメチルフェノールなどを出発原料として併用することが好ましく、なかでもレゾルシン、パラブロモフェノール、パラクレゾール、およびパラターシャルブチルフェノールがより好ましく、特にレゾルシンを併用することが好ましい。
【００３８】
このような出発原料をアルカリ触媒存在下にホルムアルデヒドと縮合させることによって、または、出発原料を予め酸触媒の存在下で反応させ得られた縮合物をアルカリ触媒の存在下でホルムアルデヒドと反応させることによって、クロロ変性レゾルシンを得ることができる。
【００３９】
クロロ変性レゾルシンの具体例としては、２，６−ビス（２’，４’−ジヒドロキシ−フェニルメチル）−４−クロロフェノール（トーマスワン（株）製“カサボンド”、ナガセ化成工業（株）製“デナボンド”など）が挙げられるが、なかでも特にベンゼン核を３以上有するクロロフェノール化合物を主成分とするものが接着性および工程通過性の点から好ましく用いられる。
【００４０】
第１処理剤の全固形分１００重量％に対して、（Ｃ）クロロ変性レゾルシンは、０．２〜１０重量％含むことが必要である。０．２重量％より少ないと接着性や工程通過性が悪化し、１０重量％より多いと耐液漏れ性や工程通過性が悪化する。また、（Ｃ）クロロ変性レゾルシンの好ましい配合量は、第１処理剤の全固形分１００重量％に対して０．５〜５重量％である。０．５重量％より少ないと接着性や工程通過性が悪化する可能性があり、５重量％より多いと耐液漏れ性や工程通過性が悪化する可能性がある。
【００４１】
本発明の第１処理剤に含まれる（Ａ）ポリエポキシド化合物、（Ｂ）ゴムラテックス、（Ｃ）クロロ変性レゾルシンの３種の合計は、第１処理剤の固形分１００重量％に対して８５〜１００重量％であることが好ましく、より好ましくは９０〜１００％である。８５重量％未満の場合、工程通過性や耐液漏れ性が悪化する可能性がある。
【００４２】
本発明の第１処理剤には、接着性を向上させる観点から、ブロックドポリイソシアネートが混合されていても良い。
【００４３】
その場合用いられるブロックドイソシアネート化合物としては、トリレンジイソシアネート、メタフェニレンジイソシアネート、ジフェニルメタンジイソシアネート、ヘキサメチレンジイソシアネート、トリフェニルメタントリイソシアンネート等のポリイソシアネート化合物とフェノール、クレゾール、レゾルシン等のフェノール類、ε−カプロラクタム、バレロラクタム等のラクタム類、アセトキシム、メチルエチルケトオキシム、シクロヘキサンオキシム等のオキシム類およびエチレンイミン等のブロック化剤との反応物が用いられ、加熱によりブロック剤が遊離して活性なイソシアネート化合物を生じるものである。これらに化合物のうち、特にメチルエチルケトオキシムでブロックされた芳香族ポリイソシアネート化合物、およびジフェニルメタンジイソシアネートの芳香族化合物が特に好ましく使用される。
【００４４】
また、本発明で使用することのできるブロックドイソシアネートは、ポリイソチアネート化合物とブロック化剤との解離温度が１２０℃〜１８０℃であることが好ましく、より好ましくは１５０℃〜１７０℃である。解離温度が１２０℃未満であると、接着性が不足することがあり、１８０℃を超えると、コードが硬くなり、ホース用途として使用した場合に耐疲労性が不足することがある。
【００４５】
第１処理剤の全固形分１００重量％に対して、本発明で使用することのできるブロックドポリイソシアネート化合物は０〜１５重量％の配合にするのが良く、特に０〜１０重量％とするのがよい。１５重量％を超えると耐液漏れ性や疲労性が悪化する可能性がある。
【００４６】
本発明のホース補強用コードは、第１処理剤塗布および熱処理後に第２処理剤としてレゾルシン・ホルマリン・ゴムラテックス（ＲＦＬ）を塗布する必要がある。
【００４７】
ここで、レゾルシン・ホルマリン・ゴムラテックスとは、レゾルシンとホルムアルデヒドの初期縮合物とゴムラテックスの混合物である。レゾルシン・ホルムアルデヒド初期縮合物とは、アルカリ触媒または酸触媒の存在下で、レゾルシンとホルムアルデヒドを縮合させたものであって、レゾルシン（Ｒ）とホルムアルデヒド（Ｆ）のモル比が１／０．５〜１／３であることが好ましい。より好ましくは、１／１〜１／３の範囲である。Ｒ／Ｆのモル比が１／０．５〜１／３の範囲を外れると、接着性が低下したり、工程通過性が悪化したりする可能性がある。
【００４８】
さらには、レゾルシン・ホルムアルデヒド初期縮合物として、あらかじめジヒドロキシベンゼンとホルムアルデヒドとを無触媒または酸性触媒の下で反応させて得られるノボラック型の樹脂を用いることもできる。具体的には、例えば、レゾルシン１モルに対してホルムアルデヒド０．７モル以下とで縮合した化合物（例えば、商品名“スミカノール７００”登録商標、住友化学（株）製）である。レゾルシンとホルムアルデヒドのノボラック型縮合物を使用するに際しては、アルカリ触媒水分散液に溶解後、ホルムアルデヒドを添加し、レゾルシンとホルムアルデヒドのモル比を１／１〜１／３に調整することが好ましい。ここで使用するアルカリ触媒としては、アルカリ金属水酸化物であり、好ましくは、水酸化ナトリウムなどが挙げられる。アルカリ触媒水分散液の濃度は１〜１０モル濃度程度でよい。
【００４９】
レゾルシン・ホルマリン・ゴムラテックスで使用されるゴムラテックスとしては、天然ゴムラテックス、スチレン−ブタジエンゴムラテックス、アクリロニトリル−ブタジエンゴムラテックス、クロロプレンゴムラテックスおよびビニルピリジン−スチレン−ブタジエンゴムラテックス、エチレン−プロピレン−非共役ジエン系三元共重合体ゴムラテックスなどが挙げられ、これらを単独または混合して使用することができるが、耐熱性および接着性の点から、ゴムラテックス固形分１００重量％のうち、ビニルピリジンースチレンーブタジエン三元共重合体ゴムラテックスが１０重量％以上を占めるゴムラテックスが好ましく、１０〜７０重量％が好ましい。
【００５０】
特に被着ゴムが、ブレーキホースに好ましく使用されるエチレンープロピレンージエン三元共重合体ゴム（ＥＰＤＭ系ゴム）の場合には、ポリブタジエンゴムラテックス（ＰＢ）と、ビニルピリジンースチレンーブタジエンゴムラテックス（ＶＰ）を含む混合ゴムラテックスを用いることが好ましく、ゴムラテックスの混合比は、固形分乾燥重量比でＰＢ／ＶＰ＝９０／１０〜３０／７０、より好ましくは８０／２０〜４０／６０である。ＰＢ／ＶＰ比が９０／１０を越えると、工程通過性が悪化することがあり、ＰＢ／ＶＰ比が３０／７０未満では、接着性が低下することがある。
【００５１】
さらに、レゾルシン・ホルマリン・ゴムラテックスのレゾルシン・ホルマリンと、ゴムラテックスの配合比は、固形分重量でＲＦ／Ｌ＝１／３〜１／１５であることが好ましく、より好ましくは１／５〜１／１２である。ＲＦ／Ｌ比がこの範囲を外れると、接着性が低下したり、工程通過性が悪化したりする可能性がある。
【００５２】
本発明の第２処理剤には、接着性や工程通過性を向上させる観点から、（Ｃ）クロロ変性レゾルシンを混合することが好ましい。
【００５３】
第２処理剤の全固形分１００重量％に対して、（Ｃ）クロロ変性レゾルシンは、５〜３０重量％含むことが好ましく、５〜２５重量％含むことがより好ましい。５重量％より少ないと接着性が悪化する可能性があり、３０重量％より多いと工程通過性や耐液漏れ性が悪化する可能性がある。  
【００５４】
本発明で使用する処理剤において、レゾルシン（Ｒ）とホルマリン（Ｆ）の熟成条件は、２０〜３０℃の条件下、２〜８時間熟成させることが好ましく、より好ましくは５〜７時間である。熟成時間が４時間未満であると、工程通過性が悪化することがあり、８時間を越えるとＲＦ液の粘度が向上し、ポリエステル繊維にＲＦＬ接着剤を均一に塗布することが困難になることがある。
【００５５】
また、ＲＦＬの熟成条件は、２０〜３０℃の条件下、１４〜４８時間であることが好ましく、より好ましくは１６〜３６時間であるのが良い。この範囲外であると接着性が低下することがある。
【００５６】
本発明の第２処理剤には、接着性を向上させる観点から、ブロックドポリイソシアネートが混合されていても良い。
【００５７】
その場合用いられるブロックドイソシアネート化合物としては、トリレンジイソシアネート、メタフェニレンジイソシアネート、ジフェニルメタンジイソシアネート、ヘキサメチレンジイソシアネート、トリフェニルメタントリイソシアンネート等のポリイソシアネート化合物とフェノール、クレゾール、レゾルシン等のフェノール類、ε−カプロラクタム、バレロラクタム等のラクタム類、アセトキシム、メチルエチルケトオキシム、シクロヘキサンオキシム等のオキシム類およびエチレンイミン等のブロック化剤との反応物が用いられ、加熱によりブロック剤が遊離して活性なイソシアネート化合物を生じるものである。これら化合物のうち、特にメチルエチルケトオキシムでブロックされた芳香族ポリイソシアネート化合物、およびジフェニルメタンジイソシアネートの芳香族化合物が特に好ましく使用される。
【００５８】
また、本発明で使用することのできるブロックドイソシアネートは、ポリイソチアネート化合物とブロック化剤との解離温度が１２０℃〜１８０℃であることが好ましく、より好ましくは１５０℃〜１７０℃であるのが良い。解離温度が１２０℃未満であると、接着性が不足することがあり、１８０℃を超えると、コードが硬くなり、ホース用途として使用した場合に耐疲労性が不足することがある。
【００５９】
第２処理剤の全固形分１００重量％に対して、ブロックドポリイソシアネート化合物は５〜３０重量％含むことが好ましく、５〜２０重量％含むことが好ましい。５重量％より少ないと接着力が低下する可能性があり、３０重量％より多いと耐疲労性が低下する可能性がある。
【００６０】
次に、本発明のホース補強用ポリエステル繊維コードの製造方法の概略について説明する。
【００６１】
ポリエステル繊維に撚りをかけて、未処理コードとする。ここで、撚り形態は、片撚り、諸撚りいずれでも適用できるが、本発明のホース補強用ポリエステル繊維コードでは、片撚りを施すことが好ましい。また、撚り数は、５ｔ〜２０ｔ／１０ｃｍが好ましく、より好ましくは６ｔ〜１８ｔ／１０ｃｍである。５ｔ／１０ｃｍ未満であると、ホースの耐疲労性が不足することがあり、２０ｔ／１０ｃｍ以上であると、コードに捲縮が生じ、工程通過性が悪くなることがある。
【００６２】
次に、該未処理コードに本発明の処理剤を付与する。本発明で使用する処理剤の総固形分濃度は、５〜３０重量％が好ましく、より好ましくは７〜２８重量％である。かかる範囲とすると、処理剤が安定性に優れ、ポリエステル繊維にＲＦＬ処理剤を均一に塗布することができる。
【００６３】
本発明で使用する処理剤をポリエステル繊維に付着させるには、浸漬、ノズル噴霧、ローラーによる塗布などの任意の方法を採用することができる。例えば、リツラー社製コンピュートリーターまたは多錘型コードセッター機を用いて処理することができる。
【００６４】
ポリエステル繊維に対する第1処理剤および第２処理剤の付着量は、各々乾燥重量対比で０．５〜６重量％、特に１．５〜５重量％の範囲が好ましく、この範囲とすることで、ゴムとの接着性および工程通過性が良好になる。付着量の制御は例えば、接着剤濃度、接着剤液浸漬後の液除去条件を設定することによって可能である。
【００６５】
ポリエステル繊維に第１処理剤および第２処理剤を付与した後の熱処理は、各々８０〜１８０℃で０．５〜５分間、より好ましくは１〜３分間乾燥し、次いで１５０〜２６０℃、より好ましくは２００℃〜２５０℃の温度で０．５〜５．０分間、より好ましくは１〜３分間熱処理するのが良い。また、コード物性の制御のため、乾燥は０〜３％のストレッチ、熱処理は０〜３％のストレッチをかけた後０〜３％の弛緩を与えながら行うのが良い。該熱処理温度が低すぎると、被着ゴムとの接着が不十分となり、一方、該熱処理温度が高すぎるとポリエステル繊維が溶融、融着したり、硬くなったり、さらに強力劣化を起こすなど実用に供しなくなる。
【００６６】
本発明のホース補強用ポリエステル繊維コードは、各種ホース、例えばブレーキホース、エアコンホース、燃料ホース等の自動車ホースの補強用コードとして用いることができる。特にブレーキホース用として好適であり、上糸あるいは下糸として用いることができる。
【００６７】
さらに本発明は、少なくともホース補強用ポリエステル繊維コードと接触する部分がエチレン・α−オレフィン・非共役ジエン系ゴム配合物（ＥＰＤＭ系ゴム）であり、かつ上述したホース補強用ポリエステル繊維コードで補強されてなる自動車ブレーキホースであることが好ましい。
【００６８】
本発明のブレーキホースの形状としては、従来から周知のものを適用することができるが、内層ゴムの上に１層または２層以上に補強用繊維を巻き回し、その上に外層ゴムを被覆したものが好ましい。
【００６９】
補強用繊維コードの巻き回し方法としては、一方の繊維コードと他方の繊維コードが上下交互に巻き回すブレード方式、一方の繊維コードを巻き回した上から他方の繊維コードを巻き回すスパイラル方式などがあり、補強用繊維コードが互いに密着した形状や、補強用繊維コードが互いに間隔をおいている形状があるが、特に指定はない。
【００７０】
ゴムホースの加硫方法としては乾熱下での加硫と水蒸気下での加硫があり、通常、１５０℃〜１６０℃で３０分〜１時間で行うが、加硫方法、加硫時間および加硫温度などの条件は適宜選択すればよい。
【００７１】
本発明のホースにおいては、ホース補強用ポリエステル繊維コードに触れる状態でＥＰＤＭ系ゴムが配置されていればよく、内層ゴムと外層ゴムの種類が異なっても支障はない。例えば、未加硫のＥＰＤＭゴム組成物の内管上に補強用繊維コードを２重に編組し、その上に未加硫のＥＰＤＭゴムを被覆したのち、加硫される。
【００７２】
本発明の自動車ブレーキホースは、ゴムとコードの接着性が良好であり、かしめ部の耐液漏れ性が良好であることから、ブレーキホースとして実用的な耐疲労性が発現する。
【実施例】
【００７３】
以下、実施例により本発明についてさらに具体的に説明するが、本発明はこれら実施例により何ら限定されるものではない。
【００７４】
また、本発明においてゴム補強用コードの評価方法は、以下に示すとおりである。
【００７５】
（１）コード剥離接着力
コードを隙間が無いようにアルミ板に巻き付け、アルミ板の両側に表１に示した配合組成のＥＰＤＭ系ゴムを張り付け、１５０℃で３０分間プレス加硫を行った。このとき、ゴムの厚さは３ｍｍとし、ゴムと繊維コードの面圧が３ＭＰａとなるように、プレス圧力を調整した。アルミ板の大きさ、繊維コードを巻き付ける面積は任意で構わなく、巻き付け時の張力は０．５ｃＮ／ｄｔｅｘとした。放冷後、コードが接着されたゴム側サンプルをアルミ板から取り、更にサンプルを幅２０ｍｍに切断した。このサンプルを２０℃の環境下で５０ｍｍ／分の速度で、ゴムと繊維コードが９０°の角度になるように保ちながら、ゴムから繊維コードを剥離したときの剥離力をＮ／２０ｍｍで表示した。ｎ数は４とした。
【００７６】
【表１】
2014065996.tif 000003
【００７７】
（２）処理剤付着量
ＪＩＳ  Ｌ１０１７（１９９５年）の質量法によって求めた。
【００７８】
（３）工程通過性
繊維コード１本を、図１に示す金属間走行摩擦試験機にセットし、繊維コードを１０００ｍ走行させたときのガイド類へのカスの付着状況を指標とした。ガイド類に付着したカスを収集し、重量を測定した。図１は金属間走行摩擦試験機であり、測定用の繊維コードサンプル１からコードを２０ｍ／ｍｉｎの速度で送り出す。速度は糸送り用のニップローラー２の回転数で調節する。また荷重３を調節して入り側張力測定位置４にて測定した張力が１０００ｇになるようにする。コードは梨地クロムメッキ加工管５で擦過させられ、メッキ管にカスが付着する。その後出側の張力測定ロール６を通り、さらに上側の糸送り用のニップローラー２を通り回収される。
摩擦体：径４０ｍｍ、表面粗さ１２．５Ｚ（ＪＩＳ−Ｂ０６０１−１９９４、十点平均粗さ）の梨地クロムメッキ加工管
摩擦体温度：２５℃
測定室の温度、湿度：２５℃、６５％
接触角：１８０゜
摩擦体入り側の張力Ｔ1 ：１０００ｇ
糸速：２０ｍ／分
ｎ数は２とした。
【００７９】
（４）耐液漏れ性
耐液漏れ性はエアーデフュージョン値で評価した。エアーデフュージョン値は次のように測定した。ホース補強用ポリエステル繊維コードをゴム板２枚の間に、２本のコードがクロスするように配置し、１６０℃で３０分間のプレス加硫を行い、コードの長さが５ｃｍの測定用ピースを作成する。該測定用ピースを１００℃に設定した空気循環型乾熱炉中に１週間放置し、取り出した後に室温まで放冷する。測定用ピースのコード端面が露出している一方の端面に一定の空気圧をかけられるようにし、他方の端面にコード中を透過してくる空気透過性を水柱の高さ変化から計算できるようにする。空気圧を０．２ＭＰａとし、１０分間放置したときの水面の移動距離を求めて、エアーデフュージョン値（ＡＤ値）とした。ＡＤ値が小さいほど、ホースとしたときの液漏れが少ないことを意味する。ゴムは表１に示す組成のものを使用した。ｎ数は４とした。
【００８０】
（５）耐疲労性
１００℃の温度条件下で、各ホースに０ＭＰａ→９．８ＭＰａ→０ＭＰａ→９．８ＭＰａと、インパルス圧を負荷させながら、ホースを繰り返し屈曲させるものであり、ホースが破裂、破断した時の屈曲回数を測定した。ｎ数は４とした。
【００８１】
（実施例１〜８）、（比較例１〜４）
（Ａ）ポリエポキシド化合物として“デナコール”ＥＸ６１４Ｂ（ナガセ化成社製）と、（Ｂ）ゴムラテックスと、（Ｃ）クロロ変性レゾルシンとして“デナボンドＥ”（ナガセ化成工業（株）製）と、ブロックドポリイソシアネート化合物として“エラストロン”ＢＮ２７（第一工業製薬株式会社）を固形分で表２に表す割合で混合した固形分濃度２５重量％の第１処理剤を調製した。
【００８２】
次に第２処理剤を以下の方法で調製した。
【００８３】
苛性ソーダ水溶液に、レゾルシン（Ｒ）を添加し十分に攪拌し分散させる。これにホルマリン（Ｆ）をＲ／Ｆ比が１／１．５（モル比）になるように添加して均一に混合し、温度２５℃で４時間熟成させた。次に、“ニッポール２５１８ＦＳ”（日本ゼオン（株）製、ビニルピリジン・スチレン・ブタジエンゴムラテックス）及び”ニッポールＬＸ−１１１Ａ”（日本ゼオン（株）製、ポリブタジエンゴムラテックス）を混合したもの（ビニルピリジン・スチレン・ブタジエンゴムラテックス／ポリブタジエンゴムラテックス＝５０／５０（重量比））を、前記レゾルシン・ホルマリン初期縮合物分散液と固形分比率（ＲＦ／Ｌ比）で１／９の割合で混合し、温度２５℃で２４時間熟成した。さらに、”デナボンドＥ”（ナガセ化成工業（株）製、クロロ変性レゾルシン化合物２０％溶液）をＲＦＬと固形分比率（ＲＦＬ／”デナボンド”）で４／１となるように添加し、十分攪拌して、２５℃で２０時間熟成した。最終処理液濃度は１３％であった。
【００８４】
表２の中のＢは以下のゴムラテックスである。
【００８５】
Ｂ−１：スチレン−ブタジエンゴムラテックス“ニッポールＬＸ１１０”（日本ゼオン（株））
Ｂ−２：ビニルピリジン−スチレン−ブタジエンゴムラテックス“ニッポール２５１８ＦＳ”（日本ゼオン（株））
Ｂ−３：ポリブタジエンゴムラテックス“ニッポールＬＸ１１１Ａ”（日本ゼオン（株）） 
【００８６】
一方、製糸工程において、ポリエステル繊維（東レ（株）製、Ｔ７０５Ｍ（１６７０ｄＴｅｘ））のマルチフィラメント１本を８ｔ／１０ｃｍの片撚りを施して撚糸コードを得た。
【００８７】
該未処理コードを、コンピュートリーター処理機（ＣＡリッツラー株式会社製）を用いて前記の第１処理剤に浸漬した後、１２０℃で１分間乾燥し（ドライ処理）、引き続き２４０℃で１分間の熱処理（ホット処理）を行った。続いて、第２処理剤に浸漬した後、１２０℃で１分間乾燥し（ドライ処理）、引き続き２４０℃で０．５分間熱処理（ホット処理）を行い、さらに、２４０℃で０．５分間熱処理（ノルマライズ処理）を行った。
【００８８】
このようにして得られたコードを上記のように、エアーデフュージョン値、コード剥離接着力および工程通過性を測定した。結果を表２に示す。
【００８９】
また、表１に示すＥＰＤＭゴム配合物を押出し機で押出して内管とし、その上に上記で得られた処理コードを交差角１０８度でブレードし、その外側に内管ゴムと同一のＥＰＤＭゴム配合物を外管として押出し被覆した。それを長尺巻取成形し、１６０℃で３０分の蒸気缶加硫を行い、内径１６ｍｍ、外径２４ｍｍの補強ゴムホースを作製した。ホースの両端に口金具を装着し、耐疲労性を測定した。結果を表２に示す。
【００９０】
【表２】
2014065996.tif 000004
【００９１】
表２に示す評価結果から判るように、本発明によるホース補強用ポリエステル繊維コードは、ＥＰＤＭ系ゴムとの接着性に優れ、かつ工程通過性が良好なコードが得られ、ホース耐疲労性が良好であることがわかる。
【符号の説明】
【００９２】
１：測定用の繊維コードサンプル
２：糸送り用のニップローラー
３：荷重
４：入り側張力測定位置
５：梨地クロムメッキ加工管
６：出側の張力測定ロール
【図１】
2014065996.tif 000005